(57)【要約】【課題】  繊維布帛に対して、吸水性および防汚性と、かつ優れた撥油性を付与した繊維製品を提供することを課題とする。【解決手段】（１）（Ａ）フルオロアルキル基の炭素数が６以下のフッ素系ビニルモノマー、および（Ｂ）ポリアルキレングリコール含有親水性ビニルモノマー、および（Ｃ）非ポリアルキレングリコール系ビニルモノマー、および（Ｄ）スルホン酸系ビニルモノマーから誘導された繰返単位を必須成分とする含フッ素共重合体において、（Ａ）と（Ｂ）と（Ｃ）の量がそれぞれ、１０〜７０重量部と２０〜８０重量部と１〜３０重量部である撥油性を重視した含フッ素共重合体（ａ）と、（Ａ）と（Ｂ）と（Ｃ）と（Ｄ）の量がそれぞれ、１０〜７０重量部と２０〜８０重量部と１〜３０重量部と５〜５０重量部である吸水性を重視した含フッ素共重合体（ｂ）において、（ａ）単独もしくは、（ｂ）単独もしくは、（ａ）と（ｂ）とを任意の割合で併用することを特徴とする吸水撥油防汚加工剤（Ｉ）、ならびにそれを用いて吸水撥油防汚加工を施したものであることを特徴とする繊維製品ならびに加工方法。（２）前記に記載の吸水撥油防汚加工剤（Ｉ）、多価カルボン酸成分とグリコール成分との縮合または重縮合体などの公知の親水性ポリエステル樹脂（ＩＩ）、耐久性向上剤（ＩＩＩ）において、（Ｉ）と（ＩＩ）もしくは、（Ｉ）と（ＩＩ）と（ＩＩＩ）とを用いて繊維布帛類を加工・処理することを特徴とする吸水撥油防汚加工方法、およびその加工方法にて吸水撥油防汚加工を施したものであることを特徴とする繊維製品。【選択図】なし【特許請求の範囲】
【請求項１】
（Ａ）フルオロアルキル基の炭素数が６以下のフッ素系ビニルモノマー、および
（Ｂ）ポリアルキレングリコール含有親水性ビニルモノマー、および
（Ｃ）非ポリアルキレングリコール系ビニルモノマー、および
（Ｄ）スルホン酸系ビニルモノマー
から誘導された繰返単位を必須成分とする含フッ素共重合体において、（Ａ）と（Ｂ）と（Ｃ）の量がそれぞれ、１０〜７０重量部と２０〜８０重量部と１〜３０重量部である撥油性を重視した含フッ素共重合体（ａ）と、（Ａ）と（Ｂ）と（Ｃ）と（Ｄ）の量がそれぞれ、１０〜７０重量部と２０〜８０重量部と１〜３０重量部と５〜５０重量部である吸水性を重視した含フッ素共重合体（ｂ）において、（ａ）単独もしくは、（ｂ）単独もしくは、（ａ）と（ｂ）とを任意の割合で併用することを特徴とする吸水撥油防汚加工剤（Ｉ）、ならびにそれを用いて吸水撥油防汚加工を施したものであることを特徴とする繊維製品ならびに加工方法。
【請求項２】
請求項１に記載の吸水撥油防汚加工剤（Ｉ）、多価カルボン酸成分とグリコール成分との縮合または重縮合体などの公知の親水性ポリエステル樹脂（ＩＩ）、耐久性向上剤（ＩＩＩ）において、（Ｉ）と（ＩＩ）もしくは、（Ｉ）と（ＩＩ）と（ＩＩＩ）とを用いて繊維布帛類を加工・処理することを特徴とする吸水撥油防汚加工方法、およびその加工方法にて吸水撥油防汚加工を施したものであることを特徴とする繊維製品。
【発明の詳細な説明】
【技術分野】
【０００１】  本発明は、繊維製品などに対し、優れた吸水性（吸汗性）、撥油性、防汚性（汚れ脱離性）を付与し、かつ吸水性（吸汗性）、撥油性、防汚性（汚れ脱離性）の洗濯耐久性に優れた含フッ素共重合体および含フッ素繊維加工剤、ならびにそれを用いた繊維布帛への加工方法に関する。
【背景技術】
【０００２】  これまでに繊維製品に関する防汚加工には様々な技術があり、それに伴う加工剤、加工技術が色々と出されており、公知技術としては、以下の特許文献１〜７に記載されているものが挙げられる。【０００３】  繊維織物等に撥水性及び撥油性を付与し、かつ繊維に付着した汚れを洗濯などにより除去しやすくする防汚加工剤として、フルオロアルキル基を有する（メタ）アクリル酸エステル（以下、フッ素含有化合物ともいう）と親水性基含有化合物との共重合体が知られている。
撥水撥油系の防汚加工によって得られる繊維製品は、汚れ成分が生地に付着し難く、優れた防汚性を持つ反面、一度付着すると洗濯により汚れ成分が落ち難くなり、また撥水性が付与されるため汗を吸収せず、着心地が悪いといった欠点を有している（特開昭４９−７５４７２号、同５３−１３４７８６号、同５３−１３４７８７号、特開平１１−２１７６５号公報参照）。【０００４】  一方で吸水撥油系の防汚加工、すなわち吸水性、撥油性、および防汚性を兼ね備えた加工剤、加工方法はあったが、吸水性を重視すると防汚性が悪くなったり、防汚性を重視すると吸水性が満足できなかったりと、それらの全ての性能をバランス良く付与することは困難であった。（特開昭５９−２０４９８０号、同６２−７７８２号公報参照）。【０００５】  また、合成繊維においては、ポリエステル樹脂を用いた吸水防汚加工が一般的であるが、ポリエステル樹脂の加工では、優れた吸水性と防汚性は得られるが、撥油性は得られなかった（特開２０１１−３２６０８号公報参照）。
【先行技術文献】
【特許文献１】特開昭４９−７５４７２号公報
【特許文献２】特開昭５３−１３４７８６号公報
【特許文献３】特開昭５３−１３４７８７号公報
【特許文献４】特開平１１−２１７６５号公報
【特許文献５】特開昭５９−２０４９８０号公報
【特許文献６】特開昭６２−７７８２号公報
【特許文献７】特開２０１１−３２６０８号公報
【発明の概要】
【発明が解決しようとする課題】
【０００６】  繊維布帛に対して、吸水性および防汚性と、かつ優れた撥油性を付与した繊維製品を提供することを目的とする。
【課題を解決するための手段】
【０００７】  本発明は、次の２つがある。
まず、１つ目として、
（Ａ）フルオロアルキル基の炭素数が６以下のフッ素系ビニルモノマー、および
（Ｂ）ポリアルキレングリコール含有親水性ビニルモノマー、および
（Ｃ）非ポリアルキレングリコール系ビニルモノマー、および
（Ｄ）スルホン酸系ビニルモノマー
から誘導された繰返単位を必須成分とする含フッ素共重合体において、（Ａ）と（Ｂ）と（Ｃ）の量がそれぞれ、１０〜７０重量部と２０〜８０重量部と１〜３０重量部である撥油性を重視した含フッ素共重合体（ａ）と、（Ａ）と（Ｂ）と（Ｃ）と（Ｄ）の量がそれぞれ、１０〜７０重量部と２０〜８０重量部と１〜３０重量部と５〜５０重量部である吸水性を重視した含フッ素共重合体（ｂ）において、（ａ）単独もしくは、（ｂ）単独もしくは、（ａ）と（ｂ）とを任意の割合で併用することを特徴とする吸水撥油防汚加工剤（Ｉ）、ならびにそれを用いて吸水撥油防汚加工を施したものであることを特徴とする繊維製品ならびに加工方法である。【０００８】  次に、２つ目として、
吸水撥油防汚加工剤（Ｉ）、多価カルボン酸成分とグリコール成分との縮合または重縮合体などの公知の親水性ポリエステル樹脂（ＩＩ）、耐久性向上剤（ＩＩＩ）において、（Ｉ）と（ＩＩ）もしくは、（Ｉ）と（ＩＩ）と（ＩＩＩ）とを用いて繊維布帛類を加工・処理することを特徴とする吸水撥油防汚加工方法、およびその加工方法にて吸水撥油防汚加工を施したものであることを特徴とする繊維製品である。
【発明の効果】
【０００９】  吸水性および防汚性と、かつ優れた撥油性を付与する吸水撥油防汚加工剤、およびそれを用いて加工・処理を施した繊維製品を提供する。
【発明を実施するための形態】
【００１０】  本発明で用いられるフッ素系ビニルモノマー（Ａ）とは、フルオロアルキル基を有するアクリル酸エステルおよびメタクリル酸エステルモノマーを言う。
具体的には、一般式（１）：
Ｒｆ−ＸＯＣＯＣ１＝ＣＨ２                                      （１）
［式中、Ｒｆはフルオロアルキル基であり、Ｒ１は水素原子または、メチル基であり、Ｘはアルキレン基、下記一般式：
−ＳＯ２、ＮＲ２−Ｒ３−
（式中、Ｒ２は水素原子またはアルキル基であり、Ｒ３はアルキレン基である）で表される基、または下記一般式：
−ＣＨ２ＣＨ（ＯＲ４）ＣＨ２−
（式中、Ｒ４は水素原子またはアシル基である）で表される基である］で表されるものが挙げられる。
【００１１】  前記Ｒｆのフルオロアルキル基としては、例えば下記一般式：
ＣｙＦ２ｙ＋１−
（式中、ｙは４〜６の整数である）で表される直鎖状または分岐状のパーフルオロアルキル基、または該基の一部のフッ素原子が水素原子もしくは塩素原子で置換されたフルオロアルキル基が挙げられ、特に代表的なものは、炭素原子数が４〜６のパーフルオロアルキル基である。
【００１２】  このようなＲｆの具体例としては、例えば、
ＣＦ３（ＣＦ２）３−
ＣＦ３（ＣＦ２）４−
ＣＦ３（ＣＦ２）５−
（ＣＦ３）２ＣＦＣＦ２−
（ＣＦ３）２ＣＦ（ＣＦ２）２−
（ＣＦ３）２ＣＦ（ＣＦ２）３−
Ｈ（ＣＦ２）４−
Ｈ（ＣＦ２）５−
Ｈ（ＣＦ２）６−
ＣＦ２Ｃｌ（ＣＦ２）３−
ＣＦ２Ｃｌ（ＣＦ２）４−
ＣＦ２Ｃｌ（ＣＦ２）５−
などが挙げられる。
【００１３】  前記Ｘのアルキル基としては、例えば炭素数が１〜１０の直鎖状または分岐状のものが挙げられ、具体例としてはメチレン基、エチレン基、トリメチレン基、プロピレン基、エチルエチレン基、テトラメチレン基、ヘキサメチレン基、２−メチルプロピレン基などが挙げられる。前記Ｒ２のアルキレン基としては、例えば、炭素原子数が１〜１０の直鎖状または分岐状のものが挙げられ、具体例としてはメチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基などが挙げられる。
【００１４】  前記Ｒ３のアルキレン基としては、前記Ｘとして例示したものと同様のものが挙げられる。前記Ｒ４のアシル基としては、例えば炭素原子数が１〜１０のものが挙げられ、具体例として、ホルミル基、アセチル基、プロピオニル基、ブチリル基、バレリル基などが挙げられる。
【００１５】  このような一般式（１）で表される化合物の具体例としては、例えば、
ＣＦ３（ＣＦ２）３（ＣＨ２）８ＯＣＯＣＨ＝ＣＨ２
ＣＦ３（ＣＦ２）４（ＣＨ２）８ＯＣＯＣＨ＝ＣＨ２
ＣＦ３（ＣＦ２）５（ＣＨ２）８ＯＣＯＣＨ＝ＣＨ２
ＣＦ３（ＣＦ２）３ＣＨ２ＯＣＯＣ（ＣＨ３）＝ＣＨ２
ＣＦ３（ＣＦ２）４ＣＨ２ＯＣＯＣ（ＣＨ３）＝ＣＨ２
ＣＦ３（ＣＦ２）５ＣＨ２ＯＣＯＣ（ＣＨ３）＝ＣＨ２
（ＣＦ３）２ＣＦＣＦ２（ＣＨ２）２ＯＣＯＣＨ＝ＣＨ２
（ＣＦ３）２ＣＦ（ＣＦ２）２（ＣＨ２）２ＯＣＯＣＨ＝ＣＨ２
（ＣＦ３）２ＣＦ（ＣＦ２）３（ＣＨ２）２ＯＣＯＣＨ＝ＣＨ２
【００１６】ＣＦ３（ＣＦ２）３（ＣＨ２）２ＯＣＯＣＨ＝ＣＨ２
ＣＦ３（ＣＦ２）４（ＣＨ２）２ＯＣＯＣＨ＝ＣＨ２
ＣＦ３（ＣＦ２）５（ＣＨ２）２ＣＯＣＨ＝ＣＨ２
ＣＦ３（ＣＦ２）３（ＣＨ２）２ＯＣＯＣ（ＣＨ３）＝ＣＨ２
ＣＦ３（ＣＦ２）４（ＣＨ２）２ＯＣＯＣ（ＣＨ３）＝ＣＨ２
ＣＦ３（ＣＦ２）５（ＣＨ２）２ＯＣＯＣ（ＣＨ３）＝ＣＨ２
【００１７】ＣＦ３（ＣＦ２）３ＳＯ２ＮＣＨ３（ＣＨ２）２ＯＣＯＣＨ＝ＣＨ２
ＣＦ３（ＣＦ２）４ＳＯ２ＮＣＨ３（ＣＨ２）２ＯＣＯＣＨ＝ＣＨ２
ＣＦ３（ＣＦ２）５ＳＯ２ＮＣＨ３（ＣＨ２）２ＯＣＯＣＨ＝ＣＨ２
ＣＦ３（ＣＦ２）３ＳＯ２ＮＣＨ３（ＣＨ２）２ＯＣＯＣＣＨ３＝ＣＨ２
ＣＦ３（ＣＦ２）４ＳＯ２ＮＣＨ３（ＣＨ２）２ＯＣＯＣＣＨ３＝ＣＨ２
ＣＦ３（ＣＦ２）５ＳＯ２ＮＣＨ３（ＣＨ２）２ＯＣＯＣＣＨ３＝ＣＨ２
（ＣＦ３）２ＣＦＣＦ２ＣＨ２ＣＨＯＣＯＣＨ２ＣＨ２ＯＣＯＣＣＨ３＝ＣＨ２
（ＣＦ３）２ＣＦ（ＣＦ２）２ＣＨ２ＣＨＯＣＯＣＨ２ＣＨ２ＯＣＯＣＣＨ３＝ＣＨ２
（ＣＦ３）２ＣＦ（ＣＦ２）３ＣＨ２ＣＨＯＣＯＣＨ２ＣＨ２ＯＣＯＣＣＨ３＝ＣＨ２
【００１８】Ｈ（ＣＦ２）４ＣＨ２ＯＣＯＣＨ＝ＣＨ２
Ｈ（ＣＦ２）５ＣＨ２ＯＣＯＣＨ＝ＣＨ２
Ｈ（ＣＦ２）６ＣＨ２ＯＣＯＣＨ＝ＣＨ２
ＣＦ２Ｃｌ（ＣＦ２）３ＣＨ２ＯＣＯＣ（ＣＨ３）＝ＣＨ２
ＣＦ２Ｃｌ（ＣＦ２）４ＣＨ２ＯＣＯＣ（ＣＨ３）＝ＣＨ２
ＣＦ２Ｃｌ（ＣＦ２）５ＣＨ２ＯＣＯＣ（ＣＨ３）＝ＣＨ２
などが挙げられる。このようなモノマー成分は、１種を単独で使用しても２種以上を併用しても良い。
【００１９】  次に、本発明で用いられるポリアルキレングリコール含有親水性ビニルモノマー（Ｂ）とは、一般式（２）：
ＣＨ２＝ＣＲ１ＣＯ−（ＯＲ３）ｎ−Ｒ５                        （２）
（式中、Ｒ１は水素原子またはメチル基、Ｒ３はアルキレン基で、Ｒ５はヒドロキシル基またはアルコキシ基またはアミノ基であり、ｎは２〜５０の整数である）で表される（メタ）アクリル酸エステル、また、一般式（３）：
ＣＨ２＝ＣＲ１ＣＯ−（ＯＲ３）ｎ−ＯＣＯＣＲ１＝ＣＨ２        （３）
（式中、Ｒ１は水素原子かまたはメチル基で、Ｒ２はアルキレン基であり、ｎは３〜５０の整数である）で表されるジ（メタ）アクリル酸エステルを言う。
【００２０】  このような一般式（２）、ならびに（３）で表される化合物の具体例としては、例えば、
ＣＨ２＝ＣＨＣＯＯ（ＣＨ２ＣＨ２Ｏ）１０Ｈ
ＣＨ２＝ＣＨＣＯＯ（ＣＨ２ＣＨ２）９ＣＨ３
ＣＨ２＝ＣＨＣＯＯ（ＣＨ２ＣＨ２Ｏ）２３Ｈ
ＣＨ２＝ＣＨＣＯＯ（ＣＨ２ＣＨ２Ｏ）３０Ｈ
【００２１】ＣＨ２＝ＣＣＨ３ＣＯＯ（ＣＨ２ＣＨ２Ｏ）８Ｈ
ＣＨ２＝ＣＣＨ３ＣＯＯ（ＣＨ２ＣＨ２Ｏ）２３Ｈ
ＣＨ２＝ＣＣＨ３ＣＯＯ（ＣＨ２ＣＨ２Ｏ）４０Ｈ
【００２２】ＣＨ２＝ＣＨＣＯＯ（ＣＨ２ＣＨ２Ｏ）１０ＯＣＯＣＨ＝ＣＨ２
ＣＨ２＝ＣＨＣＯＯ（ＣＨ２ＣＨ２Ｏ）２３ＯＣＯＣＨ＝ＣＨ２
ＣＨ２＝ＣＨＣＯＯ（ＣＨ２ＣＨ２Ｏ）３６ＯＣＯＣＨ＝ＣＨ２
【００２３】ＣＨ２＝ＣＣＨ３ＣＯＯ（ＣＨ２ＣＨ２Ｏ）１０ＯＣＯＣＨ３Ｃ＝ＣＨ２
ＣＨ２＝ＣＣＨ３ＣＯＯ（ＣＨ２ＣＨ２Ｏ）２３ＯＣＯＣＨ３Ｃ＝ＣＨ２
ＣＨ２＝ＣＣＨ３ＣＯＯ（ＣＨ２ＣＨ２Ｏ）３６ＯＣＯＣＨ３Ｃ＝ＣＨ２
などが挙げられる。これらのモノマー成分は、１種を単独で使用しても２種以上を併用しても良い。
【００２４】  次に、本発明で用いられる非ポリアルキレングリコール系ビニルモノマー（Ｃ）とは、一般式（４）：
ＣＨ２＝ＣＲ１ＣＯ−（ＯＲ３）ｍ−Ｒ５                        （４）
（式中、Ｒ１、Ｒ３、Ｒ５は前記と同様であり、ｍは０もしくは１の整数である）で表される（メタ）アクリル酸エステルを言う。
【００２５】  このような一般式（４）で表される化合物の具体例としては、例えば、
ＣＨ２＝ＣＨＣＯＯＣＨ２ＣＨ２ＯＨ
ＣＨ２＝ＣＣＨ３ＣＯＯＣＨ２ＣＨ２ＯＨ
ＣＨ２＝ＣＨＣＯＮＨ２
ＣＨ２＝ＣＣＨ３ＣＯＮＨ２
ＣＨ２＝ＣＨＣＯＮＨ・ＣＨ２ＯＨ
ＣＨ２＝ＣＣＨ３ＣＯＮＨ・ＣＨ２ＯＨ
ＣＨ２＝ＣＨＣＯＯＨ
ＣＨ２＝ＣＣＨ３ＣＯＯＨ
などが挙げられる。このようなモノマー成分は、１種を単独で使用しても２種以上を併用しても良い。
【００２６】  次に、本発明で用いられるスルホン酸系ビニルモノマー（Ｄ）とは、ビニル基とその末端にスルホン酸基またはスルホン酸塩基を含有するモノマーであり、その具体例としては、例えば、アクリルアミド−ｔｅｒｔ−ブチルスルホン酸、２−アクリルアミドプロパンスルホン酸、２−アクリルアミド−２−メチルプロパンスルホン酸、スチレンスルホン酸、イソプレンスルホン酸、アリルスルホン酸、アクリルスルホン酸、メタクリルスルホン酸、２−スルホエチルアクリレート、２−スルホエチルメタクリレート、２−スルホプロピルアクリレート、４−スルホフェニルアクリレート、２−ヒドロキシ−３−スルホプロピルアクリレート、４−メタクリルアミドベンゼンスルホン酸などのビニルスルホン酸系モノマー、もしくはビニルスルホン酸系モノマーのアルカリ金属塩またはアミン塩などが挙げられる。このようなモノマー成分は、１種を単独で使用しても２種以上を併用しても良い。
【００２７】  上述の各々のモノマーを共重合する方法としては通常のビニル重合方法を適用するが、重合開始剤としてはベンゾイルパーオキサイドおよびその誘導体、アゾビスブチロニトリル、アゾビスバレロニトリルなどの有機系重合開始剤が好ましく、これらの重合開始剤ならびに、前述のモノマーを重合釜に入れ窒素パージにより、酸素を除去した状態で加熱重合させる。
【００２８】  上述の各々のモノマーを共重合することにより吸水撥油防汚剤を形成する。本発明においては、撥油性を重視した共重合体（ａ）または吸水性を重視した共重合体（ｂ）を単独で使用しても良いが、（ａ）と（ｂ）とを併用しても良い。ここで、防汚加工剤に通常の吸水剤を併用すると、吸水性は向上しても撥油性および防汚性を著しく阻害するが、本発明における吸水防汚加工剤（ｂ）を用いることで、（ａ）と（ｂ）各々の長所を高めあうことができる。すなわち、撥油性および防汚性を阻害することなく吸水性を付与することができる。
【００２９】  繊維布帛に十分な吸水性、撥油性、および防汚性を付与することは困難であることから、本発明の撥油性を重視した含フッ素共重合体（ａ）において、（Ａ）と（Ｂ）と（Ｃ）の量はそれぞれ１０〜７０重量部と２０〜８０重量部と１〜３０重量部である。好ましくはそれぞれ１５〜４５重量部と４５〜７５重量部と３〜２０重量部である。（Ａ）と（Ｂ）と（Ｃ）の量の合計は１００重量部であることが好ましい。
【００３０】  また、吸水性を重視した共重合体（ｂ）においては、（Ａ）と（Ｂ）と（Ｃ）と（Ｄ）の量はそれぞれ１０〜７０重量部と２０〜８０重量部と１〜３０重量部と５〜５０重量部である。好ましくはそれぞれ１５〜４５重量部と４５〜７５重量部と３〜２０重量部と５〜２０重量部である。（Ｂ）と（Ｄ）の量の合計は２０〜９０重量部であり、（Ａ）と（Ｂ）と（Ｃ）と（Ｄ）の量の合計は１００重量部であることが好ましい。
【００３１】  なお、撥油性を重視した共重合体（ａ）および吸水性を重視した共重合体（ｂ）のモノマー量について、（Ａ）モノマーが７０重量部よりも多い場合、水溶性が低下し、製品化することができない。逆に、（Ａ）モノマーが１０重量部よりも少ない場合、本発明の目的であるＳＲ性能および撥油性能が得られない。そのため、（Ａ）の量は１０〜７０重量部、特に１５〜４５重量部が好ましい。
【００３２】  また、撥油性を重視した共重合体（ａ）および吸水性を重視した共重合体（ｂ）のモノマー量について、（Ｂ）モノマーが８０重量部よりも多い場合、撥油性能が得られない。逆に、（Ｂ）モノマーが重量部２０重量部よりも少ない場合、水溶性が低下し、製品化することができない。そのため、（Ｂ）の量は２０〜８０重量部、特に４５〜７５重量部が好ましい。
【００３３】  また、撥油性を重視した共重合体（ａ）および吸水性を重視した共重合体（ｂ）のモノマー量について、（Ｃ）モノマーが３０重量部よりも多い場合、ＳＲ性能が低下する。逆に、（Ｃ）モノマーが１重量部よりも少ない場合、耐久性向上剤との反応基が少なくなり洗濯耐久性が得られない。そのため、（Ｃ）の量は１〜３０重量部、特に３〜２０重量部が好ましい。
【００３４】  また、吸水性を重視した共重合体（ｂ）のモノマー量について、（Ｄ）モノマーが５０重量部よりも多い場合、ＳＲ性能が低下する。逆に、（Ｄ）モノマーが５重量部よりも少ない場合、撥油性を重視した共重合体（ａ）と併用した時に撥水性を低下させずに吸水性を向上させることができない。そのため、（Ｄ）の量は５〜５０重量部、特に５〜２０重量部が好ましい。
したがって、上述の配合割合が必須であることが理解できる。
【００３５】  本発明に用いられる親水性ポリエステル樹脂（ＩＩ）は、公知のポリエステル製造方法により、多価カルボン酸成分とグリコール成分を層状珪酸塩の存在下で反応させて縮合または重縮合させて生成される。
【００３６】  上記の多価カルボン酸成分は、二価以上の多価カルボン酸と、この多価カルボン酸の無水物、エステル、酸クロライド、ハロゲン化物などの誘導体であって、後述するグリコール成分と反応してエステルを形成するもの（多価カルボン酸のエステル形成性誘導体）から選択される１種以上の化合物からなる。
【００３７】この前記多価カルボン酸としては、例えば芳香族ジカルボン酸および脂肪族ジカルボン酸などのジカルボン酸が挙げられる。芳香族ジカルボン酸としては、例えばテレフタル酸、イソフタル酸、フタル酸、ジフェン酸、ナフタル酸、１，２−ナフタレンジカルボン酸、１，４−ナフタレンジカルボン酸、１，５−ナフタレンジカルボン酸及び２，６−ナフタレンジカルボン酸のアルカリ金属塩またはアミン塩などを挙げることができ、脂肪族ジカルボン酸としては、例えば直鎖、分岐および脂環式のシュウ酸、マロン酸、コハク酸、マレイン酸、イタコン酸、グルタール酸、アジピン酸、ピメリン酸、２，２−ジメチルグルタール酸、スベリン酸、アゼライン酸、セバシン酸、ドデカン二酸、１，３−シクロペンタンジカルボン酸、１，４−シクロヘキサンジカルボン酸、ジグリコール酸、チオジプロピオン酸のアルカリ金属塩またはアミン塩などが挙げられる。
【００３８】  これらの多価カルボン酸およびそのエステル形成性誘導体は、１種を単独で使用しても２種以上を併用しても良い。これらの多価カルボン酸およびそのエステル形成性誘導体のうち、テレフタル酸、イソフタル酸、２，６−ナフタレンジカルボン酸などの芳香族ジカルボン酸類、ならびにコハク酸、アジピン酸、セバシン酸、ドデカン二酸などの脂肪族ジカルボン酸類が、反応の容易性、得られる樹脂の耐候性、耐久性などの点から好適に使用される。
【００３９】  上記グリコール成分には、グリコールのほか、グリコールに対応するジアセテート化合物などのようなグリコールの誘導体であって、前記多価カルボン酸成分と反応してエステルを形成するもの（グリコールのエステル形成性誘導体）も含まれ得る。
【００４０】  このグリコールとしては、例えばエチレングリコールおよびジエチレングリコール、トリエチレングリコール、テトラエチレングリコール、ペンタエチレングリコール、ヘキサエチレングリコール、ヘプタエチレングリコール、オクタエチレングリコールなどのポリエチレングリコール、ならびにプロピレングリコールおよびジプロピレングリコール、トリプロピレングリコール、テトラプロピレングリコールなどのポリプロピレングリコール、ならびに１，３−プロパンジオール、１，３−ブタンジオール、１，４−ブタンジオール、１，５−ペンタンジオール、１，６−ヘキサンジオール、２，２−ジメチル−１，３−プロパンジオール、２−エチル−２−ブチル−１，３−プロパンジオール、２−エチル−２−イソブチル−１，３−プロパンジオール、２，２，４−トリメチル−１，６−ヘキサンジオール、１，２−シクロヘキサンジメタノール、１，３−シクロヘキサンジメタノール、１，４−シクロヘキサンジメタノール、２，２，４，４−テトラメチル−１，３−シクロブタンジオール、４，４’−ジヒドロキシビフェノール、４，４’−メチレンジフェノール、４，４’−イソプロピリデンジフェノール、１，５−ジヒドロキシナフタリン、２，５−ジヒドロキシナフタリン、２，２−ビス（４−ヒドロキシフェニル）プロパン（ビスフェノールＡ）、ビスフェノールＳなどが挙げられる。
【００４１】  これらのグリコールおよびそのエステル形成性誘導体は、１種を単独で使用しても２種以上を併用しても良い。これらのグリコールおよびそのエステル形成性誘導体のうち、特にエチレングリコール、ジエチレングリコール、ならびに１，４−ブタンジオールなどのブタンジオール類、ならびに１，６−ヘキサンジオールなどのヘキサンジオール類、ならびに１，４−シクロヘキサンジメタノール類、ネオペンチルグリコールおよびビスフェノールＡなどが、反応の容易性、得られる樹脂の耐久性などの点から好適に使用される。
【００４２】  本発明に用いられる親水性ポリエステル樹脂（ＩＩ）の合成方法は特に制限はなく、公知の方法を採用することができる。例えば、ジカルボン酸エステルとジオール類とを適当な触媒の存在下でエステル交換反応させた後、ポリエチレングリコールを添加して減圧下で重縮合反応を行う方法；ポリエステルオリゴマーを合成し、これとポリエチレングリコールを反応させる方法；比較的高分子量のポリエステルをポリエチレングリコールの存在下で解重合させる方法などが挙げられる。
【００４３】  本発明に用いられる耐久性向上剤（ＩＩＩ）とは、本発明の目的である、繊維布帛の吸水性、撥油性、防汚性に関する洗濯耐久性能を著しく向上させるための併用加工薬剤（架橋剤・樹脂）であり、具体的には、例えば、ブロックドイソシアネート系架橋剤、イソシアネート系架橋剤、エポキシ変性架橋剤、カルボジイミド系架橋剤、オキサゾリン系架橋剤、グリオキザール樹脂、メラミン系樹脂などが挙げられる。このような架橋剤および樹脂は、１種を単独で使用しても２種以上を併用しても良い。
【００４４】  また、本発明において、架橋反応を促進させるため、前述の共重合体に触媒を含有させてもよい。また、必要に応じて、抗カビ剤、抗酸化剤、光安定剤、制電剤、導電剤、難燃剤、顔料などの添加剤を含有もしくは併用してもよい。
【００４５】  以上記述した吸水撥油防汚加工剤（Ｉ）、親水性ポリエステル樹脂（ＩＩ）ならびに耐久性向上剤（ＩＩＩ）からなる加工液で繊維布帛類を処理・加工するが、その際の処理・加工方法としては、以下の２つが挙げられる。
【００４６】  吸水撥油防汚加工剤（Ｉ）、親水性ポリエステル樹脂（ＩＩ）、および耐久性向上剤（ＩＩＩ）において、（Ｉ）単独もしくは、（Ｉ）と（ＩＩ）の併用もしくは、（Ｉ）と（ＩＩＩ）の併用もしくは、（Ｉ）と（ＩＩ）と（ＩＩＩ）の併用によるパディング法での加工方法。ここで言うパディング法とは、共重合体水分散液とブロックドイソシアネート系架橋剤などの薬剤を水で希釈した加工処理液に繊維布帛を浸漬し、ロールで絞りウェットピックアップが１００質量％となるようにし、次いで、布を１１０℃で４分間乾燥し、さらに１６０℃で２分間の熱処理をすることである。
【００４７】  吸水撥油防汚加工剤（Ｉ）、親水性ポリエステル樹脂（ＩＩ）、および耐久性向上剤（ＩＩＩ）において、（ＩＩ）による浸漬処理後、（Ｉ）単独もしくは、（Ｉ）と（ＩＩＩ）の併用によるパディング法での加工方法。ここで言う浸漬処理とは、高圧吸尽法により、ミニカラー染色機（日金加工（株）製）を使用して、加工薬剤を繊維布帛に吸着および／または吸収させることである。すなわち、親水性ポリエステル樹脂（ＩＩ）を水で希釈した加工処理液を仕込んだ加工浴（浴比１：４０）に繊維布帛を浸漬し、１３０℃で１５分程度加工処理を施した後、ロールで絞りウェットピックアップが１００質量％となるようにし、次いで、布を１１０℃で４分間乾燥させることである。
【００４８】  本発明に用いられる繊維布帛は、ポリエステル、ナイロン、アクリル、ポリウレタン等の合成繊維、レーヨン、バンブー繊維、大豆蛋白繊維などの再生繊維、アセテートなどの半合成繊維、綿、麻、絹、毛などの天然繊維などのいずれの繊維からなるものであっても良く、またこれらの繊維の混繊、混紡、交織、交編などの複数の繊維を組み合わせたものであっても良く、特に限定されるものではない。
【００４９】  また、その形態は、織物、編物、不織布、あるいはステープルや糸などのいかなるものであっても良く、特に限定されるものではない。
【実施例】
【００５０】  以下、実施例および比較例を挙げて、本発明をより具体的に説明するが、本発明はこれらに限定されるものではない。【００５１】  洗濯耐久性試験方法
実施例および比較例において得られた加工布を、ＪＩＳ  Ｌ−０２１７  １０３法に基づいて１０回洗濯（２槽式電気洗濯機を用い、洗剤は花王（株）製アタックを使用）後、自然乾燥させた布（以下、「Ｌ−１０布」という）と、洗濯前の加工布（以下、「Ｌ−０布」という）について、以下の方法により吸水性、撥油性、防汚性を評価した。【００５２】  水滴吸水性試験方法
ＪＩＳ  Ｌ−１９０７  滴下法６ａ−１に基づいて評価した。【００５３】  撥油性試験方法
ＡＡＴＣＣ  １１８法に基づいて評価した。すなわち、
処理済試験片を温度２１℃、湿度６５％の恒温恒湿機に４時間以上保管する。試験液（表１に示す）も温度２１℃で保存したものを使用する。試験は温度２１℃、湿度６５％の恒温恒湿室で行う。試験片上に試験液を０．０５ｍｌ静かに滴下し、３０秒間放置後、液滴が試験片上に残っていればその試験液をパスしたものとする。撥油性はパスした試験液の最高級数とし撥油性不良なものから良好なレベルまで、０，１，２，３，４，５，６，７および８の９段階で評価する。撥油性が低い場合は、空気中で油汚れが被処理物品に浸透して除去が困難となるため、防汚性試験と並び重要な評価指標となる。【００５４】
【表１】
2014163030.tif 000002
【００５５】  防汚性試験方法
下記の汚れ物質：ダイヤペーストを各々０．０５ｍｌ滴ずつ試験片に滴下し、該布上にＰＥフィルムをかぶせ、５００ｇの加重下で１分間汚れを圧着した後、除重し、室温にて１時間放置する。その後、ＪＩＳ  Ｌ−０２１７  １０３法に基づいて１回洗濯を行い、汚れの除去性をＪＩＳ  Ｌ−０８０５に規定する汚染用グレースケールに照らし合わせて１〜５級の判定を行なった。
（汚れ物質：ダイヤペースト）
カーボンブラック                  ０．１６７重量部
牛脂硬化油                        ０．２０８  〃
流動パラフィン                    ０．６２５  〃
モーターオイル                １００．０００  〃【００５６】  （合成例１）
下記レサイプにて共重合反応を行い、本発明の吸水撥油防汚加工剤を合成した。すなわち、
（Ａ）  ２−（パーフルオロヘキシル）エチルアクリレート            １００ｇ
（Ｂ）  メトキシ−ポリエチレングルコールアクリレート              １００ｇ
（Ｃ）  アクリルアミド                                                ８ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行い、冷却後、イオン交換水を加えて共重合体を２０．０％含有する水性液１０００ｇを得た。この際の各モノマーの割合は、（Ａ）：４８．１部、（Ｂ）：４８．１部、（Ｃ）：３．８部であった。【００５７】  （合成例２）
下記レサイプにて共重合反応を行い、本発明の吸水撥油防汚加工剤を合成した。すなわち、
（Ａ）  ２−（パーフルオロヘキシル）エチルアクリレート              ２８ｇ
（Ａ）  ２−（パーフルオロブチル）エチルアクリレート                １９ｇ
（Ｂ）  メトキシ−トリエチレングルコールアクリレート              １４０ｇ
（Ｃ）  アクリルアミド                                                ８ｇ
（Ｄ）  アリルスルホン酸ナトリウム                                  ２８ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行い、冷却後、イオン交換水を加えて共重合体を２０．０％含有する水性液１０００ｇを得た。この際の各モノマーの割合は、（Ａ）：２１．１部、（Ｂ）：６２．８部、（Ｃ）：３．５％、（Ｄ）：１２．６％であった。【００５８】  （合成例３）
下記レサイプにて共重合反応を行った。すなわち、
（Ａ）  ２−（パーフルオロヘキシル）エチルアクリレート            １５０ｇ
（Ｂ）  メトキシ−トリエチレングルコールアクリレート                ４０ｇ
（Ｃ）  アクリルアミド                                                ６ｇ
（Ｄ）  アリルスルホン酸ナトリウム                                    ４ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行ったが、水溶性が低く、製品化できなかった。【００５９】  （合成例４）
下記レサイプにて共重合反応を行った。すなわち、
（Ａ）  ２−（パーフルオロヘキシル）エチルアクリレート              １０ｇ
（Ｂ）  メトキシ−トリエチレングルコールアクリレート              １５０ｇ
（Ｃ）  アクリルアミド                                              ２０ｇ
（Ｄ）  アリルスルホン酸ナトリウム                                  ２０ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行い、冷却後、イオン交換水を加えて共重合体を２０．０％含有する水性液１０００ｇを得た。この際の各モノマーの割合は、（Ａ）：５．０％、（Ｂ）：７５．０％、（Ｃ）：１０．０％、（Ｄ）：１０．０％であった。【００６０】  （合成例５）
下記レサイプにて共重合反応を行った。すなわち、
（Ａ）  ２−（パーフルオロヘキシル）エチルアクリレート              ２０ｇ
（Ｂ）  メトキシ−トリエチレングルコールアクリレート              １７０ｇ
（Ｃ）  アクリルアミド                                              １０ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行い、冷却後、イオン交換水を加えて共重合体を２０．０％含有する水性液１０００ｇを得た。この際の各モノマーの割合は、（Ａ）：１０．０％、（Ｂ）：８５．０％、（Ｃ）：５．０％であった。【００６１】  （合成例６）
下記レサイプにて共重合反応を行った。すなわち、
（Ａ）  ２−（パーフルオロヘキシル）エチルアクリレート            １３０ｇ
（Ｂ）  メトキシ−トリエチレングルコールアクリレート                ３０ｇ
（Ｃ）  アクリルアミド                                              ２０ｇ
（Ｄ）  アリルスルホン酸ナトリウム                                  ２０ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行ったが、水溶性が低く、製品化できなかった。【００６２】  （合成例７）
下記レサイプにて共重合反応を行った。すなわち、
（Ａ）  ２−（パーフルオロヘキシル）エチルアクリレート              ６０ｇ
（Ｂ）  メトキシ−トリエチレングルコールアクリレート                ６０ｇ
（Ｃ）  アクリルアミド                                              ７０ｇ
（Ｄ）  アリルスルホン酸ナトリウム                                  １０ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行い、冷却後、イオン交換水を加えて共重合体を２０．０％含有する水性液１０００ｇを得た。この際の各モノマーの割合は、（Ａ）：３０．０％、（Ｂ）：３０．０％、（Ｃ）：３５．０％、（Ｄ）：５．０％であった。【００６３】  （合成例８）
下記レサイプにて共重合反応を行った。すなわち、
（Ａ）  ２−（パーフルオロヘキシル）エチルアクリレート              ９０ｇ
（Ｂ）  メトキシ−トリエチレングルコールアクリレート                ９０ｇ
（Ｄ）  アリルスルホン酸ナトリウム                                  ２０ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行い、冷却後、イオン交換水を加えて共重合体を２０．０％含有する水性液１０００ｇを得た。この際の各モノマーの割合は、（Ａ）：４５．０％、（Ｂ）：４５．０％、（Ｄ）：１０．０％であった。【００６４】  （合成例９）
下記レサイプにて共重合反応を行った。すなわち、
（Ａ）  ２−（パーフルオロヘキシル）エチルアクリレート              ４０ｇ
（Ｂ）  メトキシ−トリエチレングルコールアクリレート                ４０ｇ
（Ｃ）  アクリルアミド                                              １０ｇ
（Ｄ）  アリルスルホン酸ナトリウム                                １１０ｇ
トリプロピレングリコールメチルエーテル                    １８０ｇ
をフラスコに入れ、系内の酸素を窒素で置換した。攪拌しながら温度を６０℃に設定した後、アゾビス２，４−ジメチルバレロニトリルを２ｇ入れ、７０〜７５℃で７時間重合反応を行い、冷却後、イオン交換水を加えて共重合体を２０．０％含有する水性液１０００ｇを得た。この際の各モノマーの割合は、（Ａ）：２０．０％、（Ｂ）：２０．０％、（Ｃ）：５．０％、（Ｄ）：５５．０％であった。【００６５】  （合成例１０）  親水性ポリエステル樹脂（ＩＩ）の合成
攪拌機、温度計、メタノール流出管、精留管を備えた反応容器に、テレフタル酸ジメチル７７．６ｇ（０．４モル）、ポリエチレングリコール（三洋化成工業（株）製「ＰＥＧ４０００」、平均分子量：約３１００）２７９ｇ（０．０９モル）、モノエチレングリコール６８．２ｇ（１．１モル）、三酸化アンチモン０．１ｇおよび酢酸亜鉛０．１ｇを仕込み、Ｎ２ガスを通入した。反応容器内を１３０℃まで加熱し、さらに１３０℃から１８０℃まで２時間かけて徐々に昇温してエステル交換反応を行った。この間、反応容器内の温度が１４０℃になった時点でメタノールの流出が始まった。その後、１８０℃から２５０℃まで２時間かけて徐々に昇温した後、Ｎ２ガスの通入を停止し、２５０〜２６０℃、約５ｍｍＨｇの減圧下でさらに２時間反応させた。さらに、２６０℃、約２ｍｍＨｇの減圧下で３０分間反応させて、ポリエステルポリエーテル共重合体４００ｇを得た。
その後、このポリエステルポリエーテル共重合体１００ｇを、Ｎ−メチル−２−ピロリドン５０ｇに溶解し、熱水８５０ｇ中に乳化して１０質量％の水乳化分散液を調製した。
【実施例１】
【００６６】  合成例１で得られた水性液（共重合体水分散液）とブロックドイソシアネート系架橋剤（大原パラヂウム化学（株）製パラキャットＰＧＷ−４：以下同様のものを使用）とをイオン交換水で希釈し表２の割合で調整した加工処理液に、綿１００％織物を浸漬し、ロールで絞りウェットピックアップが１００質量％となるようにし、次いで、布を１１０℃で４分間乾燥し、さらに１６０℃で２分間の熱処理をするパディング加工処理を行った。このように処理された布について、Ｌ−０布、およびＬ−１０布の吸水性、撥油性、防汚性を評価した。結果を表３に示す。
【実施例２】
【００６７】  実施例１の共重合体水分散液を、合成例２で得られたものに変更する以外は、実施例１と同様の手順で処理液を調整し、布を加工処理し、Ｌ−０布、およびＬ−１０布の吸水性、撥油性、防汚性を評価した。結果を表３に示す。
【実施例３】
【００６８】  合成例１で得られた水性液（共重合体水分散液）と合成例２で得られた水性液（共重合体水分散液）とブロックドイソシアネート系架橋剤パラキャットＰＧＷ−４とをイオン交換水で希釈し表２の割合で調整した加工処理液にて、実施例１と同様の手順で布を加工処理し、Ｌ−０布、およびＬ−１０布の吸水性、撥油性、防汚性を評価した。結果を表３に示す。【００６９】  （比較例１〜５）
実施例１の共重合体水分散液を、合成例４、５、７、８、９で得られたものに変更する以外は、実施例１と同様の手順で処理液を調整し、布を加工処理し、Ｌ−０布、およびＬ−１０布の吸水性、撥油性、防汚性を評価した。結果を表３に示す。【００７０】（比較例６）
合成例１で得られた水性液（共重合体水分散液）と吸水性シリコン（大原パラヂウム化学（株）製パラシリコンＳＱ−１１）とブロックドイソシアネート系架橋剤パラキャットＰＧＷ−４とをイオン交換水で希釈し表２の割合で調整した加工処理液にて、実施例１と同様の手順で布を加工処理し、Ｌ−０布、およびＬ−１０布の吸水性、撥油性、防汚性を評価した。結果を表３に示す。【００７１】
【表２】
2014163030.tif 000003
【００７２】
【表３】
2014163030.tif 000004
【００７３】  以上の結果より、本発明の吸水撥油防汚加工剤の（Ａ）、（Ｂ）、（Ｃ）、および（Ｄ）の重量比が、本発明の限定範囲を外れると、良好な吸水性、撥油性、防汚性、ならびに洗濯耐久性などが得られず、本発明の目的を達成することが難しい。したがって、本発明の限定範囲が必須であることが分かる。
【実施例４】
【００７４】  合成例１０で得られたポリエステル水乳化分散液と合成例１で得られた水性液（共重合体水分散液）とメラミン樹脂（大日本インキ（株）製ベッカミンＭ−３：以下同様のものを使用）とメラミン樹脂触媒（大日本インキ（株）製キャタリストＡＣＸ：以下同様のものを使用）とをイオン交換水で希釈し表４の割合で調整した加工処理液に、ポリエステル１００％織物を浸漬し、ロールで絞りウェットピックアップが１００質量％となるようにし、次いで、布を１１０℃で４分間乾燥し、さらに１６０℃で２分間の熱処理をするパディング加工処理を行った。このように処理された布について、Ｌ−０布、およびＬ−１０布の吸水性、撥油性、防汚性を評価した。結果を表６に示す。
【実施例５】
【００７５】  合成例１０で得られたポリエステル水乳化分散液をイオン交換水で希釈し表５の１浴目の割合で調整した加工処理液を仕込んだ加工浴（浴比１：４０）にポリエステル１００％織物を浸漬し、１３０℃で１５分程度加工処理を施した後、ロールで絞りウェットピックアップが１００質量％となるようにし、次いで、布を１１０℃で４分間乾燥させる浸漬処理を行った。その後、合成例１で得られた水性液（共重合体水分散液）とメラミン樹脂ベッカミンＭ−３とメラミン樹脂触媒キャタリストＡＣＸとをイオン交換水で希釈し表５の２浴目の割合で調整した加工処理液に、１浴目で処理を行ったポリエステル１００％織物を浸漬し、ロールで絞りウェットピックアップが１００質量％となるようにし、次いで、布を１１０℃で４分間乾燥し、さらに１６０℃で２分間の熱処理をするパディング加工処理を行った。このように処理された布について、Ｌ−０布、およびＬ−１０布の吸水性、撥油性、防汚性を評価した。結果を表６に示す。【００７６】  （比較例７）
合成例１０で得られたポリエステル水乳化分散液とメラミン樹脂ベッカミンＭ−３とメラミン樹脂触媒キャタリストＡＣＸとをイオン交換水で希釈し表４の割合で調整した加工処理液にて、実施例４と同様の手順で布を加工処理し、Ｌ−０布、およびＬ−１０布の吸水性、撥油性、防汚性を評価した。結果を表６に示す。【００７７】  （比較例８）
合成例１０で得られたポリエステル水乳化分散液をイオン交換水で希釈し表５の１浴目の割合で調整した加工処理液を仕込んだ加工浴（浴比１：４０）にポリエステル１００％織物を浸漬し、１３０℃で１５分程度加工処理を施した後、ロールで絞りウェットピックアップが１００質量％となるようにし、次いで、布を１１０℃で４分間乾燥させる浸漬処理を行った。このように処理された布について、Ｌ−０布、およびＬ−１０布の吸水性、撥油性、防汚性を評価した。結果を表６に示す。【００７８】
【表４】
2014163030.tif 000005
2014163030.tif 000006
【００７９】
【表５】
2014163030.tif 000007
【００８０】
【表６】
2014163030.tif 000008
【００８１】  以上の結果より、合成繊維においては、親水性ポリエステル樹脂のみでは吸水性と防汚性は得られるが撥油性が得られず、本発明の目的を達成することが難しい。したがって、本発明の吸水撥油防汚加工剤（Ｉ）と親水性ポリエステル樹脂（ＩＩ）を併用することが、洗濯耐久性のある良好な吸水性、撥油性ならびに防汚性を得るための必須条件であることが分かる。
【産業上の利用可能性】
【００８２】  本発明の吸水撥油防汚加工剤によれば、繊維製品に優れた吸水性、撥油性、防汚性と共に、これらについてより高い洗濯耐久性を付与することが可能となる。